(57)【特許請求の範囲】
【請求項１】
ガラス繊維糸を経糸及び緯糸として製織してなるガラス織布を使用し、広告パネルに用いられる不燃性シートであって、
前記経糸と前記緯糸との交差角度を直角以外の角度に設定して製織されているガラス織布を樹脂材料でコーティングして構成され、
前記経糸と前記緯糸とが前記広告パネルの外枠に対して直交しない方向に沿う不燃性シート。
【請求項２】
前記ガラス織布が前記経糸と前記緯糸との交差角度を３０度〜６０度に設定して製織されている請求項１記載の不燃性シート。
【発明の詳細な説明】
【技術分野】
【０００１】
本発明は、ガラス繊維糸を経糸及び緯糸として製織してなるガラス織布を使用し、パネルに用いられる不燃性シートに関する。
【背景技術】
【０００２】
ガラス繊維糸を経糸及び緯糸として製織してなるガラス織布は、不燃性などの優れた特性のために種々の用途に用いることが提案されている。そして、本出願人も、駅構内やホテルやデパート等に配設されている広告パネル等を形成するための画像用シートの基材として、従来のポリエステル樹脂等の合成樹脂フィルムに代えて経糸と緯糸との交差角度が直角となる一般的な平織りで製織されたガラス織布を採用した画像用シート（不燃性シートの一例）を先に提案した（下記特許文献１、２参照）。
【先行技術文献】
【特許文献】
【０００３】
【特許文献１】特開２００７−２０３７２４号公報
【特許文献２】特開２０１０−０４２５８７号公報
【発明の概要】
【発明が解決しようとする課題】
【０００４】
ところが、上記の提案シートでは、不燃性のガラス織布の採用により主たる目的であった不燃性は十分に得ることができたものの、引き裂き強度については基材に合成樹脂フィルムを採用した従前のシートに劣っており、この点に未だ改善の余地があった。
【０００５】
本発明は、上述の実状に鑑みて為されたものであって、その主たる課題は、合理的な改良により、単層構造でも高い引き裂き強度を有するガラス織布を使用し、パネルに用いられる不燃性シートを提供する点にある。
【課題を解決するための手段】
【０００６】
〔構成〕
本発明の第１特徴構成は、ガラス繊維糸を経糸及び緯糸として製織してなるガラス織布を使用し、広告パネルに用いられる不燃性シートであって、前記経糸と前記緯糸との交差角度を直角以外の角度に設定して製織されているガラス織布を樹脂材料でコーティングして構成され、前記経糸と前記緯糸とが前記広告パネルの外枠に対して直交しない方向に沿う点にある。
【０００７】
本発明の第２特徴構成は、前記経糸と前記緯糸との交差角度を３０度〜６０度に設定して製織されている点にある。
【０００９】
〔作用・効果〕
研究の結果、本発明人は、前記経糸と前記緯糸との交差角度を直角以外の角度に設定して製織すれば、経糸と緯糸との交差角度を直角に設定して製織する場合に比べて、引き裂き強度が大幅に高まることを知見した。
【００１０】
このことは、経糸方向に沿って引き裂く状態に外力が作用した場合を例に挙げると、引き裂き方向に直交する方向から緯糸が傾いているために、その緯糸の傾き分だけ緯糸の引き裂き方向での断面積が増大すること、その断面積の増大などによる緯糸の強度増加により破断前に緯糸が引き裂き方向に沿って経糸上を摺動すること、緯糸の傾きに沿って緯糸から経糸の側に引き裂き力の一部が案内されることなどの作用が考えられるが、ともかく引き裂き方向に対して直交しない方向に沿う姿勢で糸が存在することが引き裂き強度を高める重要な要因になっていた。
【００１１】
それ故に、ガラス繊維糸が経糸と緯糸との交差角度を直角以外の角度に設定して製織されている上記各特徴構成であれば、経糸方向や緯糸方向を含む面方向のいずれの方向に沿って引き裂く状態に外力が作用したとしても、経糸と緯糸のいずれかが引き裂き方向に直交しない方向に沿う姿勢で存在するから、単層構造でありながらも、あらゆる方向において高い引き裂き強度を有するものとすることができる。
【図面の簡単な説明】
【００１２】
【図１】不燃性シートの層構成の一例を模式的に示す断面図
【図２】ガラス織布の一部を示す表面図
【図３】ガラス織布の一部を模式的に示す斜視図
【発明を実施するための形態】
【００１３】
図１は、広告パネル等に用いられる印刷用シート１（画像用シートの一例、不燃性シートの一例）の層構成を示し、このシート１は、半透明色又は乳白色の基材２と、該基材２の表側及び裏側に積層状態で配された外側樹脂層３とから、裏側からの照明光が適切に透過する適当な光透過性と光拡散性とを有するものに構成されている。
【００１４】
前記基材２は、ガラス織布４がほつれないよう結束するべく、ガラス織布４にウレタン系樹脂（樹脂材料の一例）の適量を含浸させることにより、ガラス織布４をウレタン系樹脂からなる内側樹脂層５でコーティングして構成されている。
【００１５】
前記外側樹脂層３は、酸化チタンとシリカを含むアクリル系樹脂（樹脂材料の一例）の一定量を基材２の表側及び裏側に塗布することにより、基材２の表側及び裏側をコーティングする状態で構成されている。
【００１６】
なお、基材２の厚み寸法Ｔ２は概ね１５０〜２５０μｍ、樹脂層５の厚み寸法Ｔ５は概ね２０〜４０μｍに設定されている。
【００１７】
そして、図２、図３に示すように、前記ガラス織布４は、前記経糸４ａと前記緯糸４ｂとの交差角度α（つまり、経糸方向Ｄａと緯糸方向Ｄｂの交差角度）を直角以外の角度に設定して製織されている。当該交差角度αは３０度〜６０度の範囲が好ましく、本例では４５度を採用している。
【００１８】
つまり、このガラス織布４は、経糸４ａと緯糸４ｂとの交差角度αを直角以外の角度に設定することで、面方向（表面に沿う方向）のいずれの方向が引き裂き方向になるにしても、引き裂き方向に対して直交しない方向に沿う姿勢で経糸４ａと緯糸４ｂのうちのいずれかが存在するように構成されており、これにより、単層構造でありながらも面方向のあらゆる方向で高い引き裂き強度を発揮する。
【００１９】
なお、このガラス織布は、例えば、多数本の単繊維を用いて構成された６０〜８０ＴＥＸ（ＴＥＸ＝１０００×糸の重さ（ｇ）／糸の長さ（ｍ））のガラス繊維糸を用いて、所定の織密度（具体的には、経糸４ａが４５〜５５本／２５ｍｍ、緯糸４ｂが４５〜５５本／２５ｍｍ）で構成されている。
【００２０】
また、このガラス織布４は、経糸方向Ｄａに沿う姿勢で並列させた複数本の経糸４ａに対して前記交差角度αとなる緯糸方向Ｄｂに沿って緯糸４ｂを打ち込む織り方（略言すれば、変形平織り）により織製することができる。
【００２１】
上述の如く構成された印刷用シート１は、不燃性に加えて高い引き裂き強度を有するため、風圧等の外力が作用する屋外用の広告パネル等に特に好適に用いることができる。
【００２２】
［別実施形態］
前述の実施形態では、本発明に係る不燃性シートの一例として、印刷画像を形成するための印刷用シート１を例に示したが、写真画像を印画するための印画シート（画層用シートの一例）や印刷画像や写真画像が施された画像シート、或いは、防煙用シート等であってもよく、要するに、不燃性を有するシートであれば如何なるものであってもよい。
【００２３】
前述の実施形態では、不燃性シートを構成するのに、ガラス織布４の表側及び裏側に２層の樹脂層３、５を形成する場合を例に示したが、例えば、１層又は２層以上の樹脂層を形成してもよい。
【００２４】
前述の実施形態では、不燃性シートを構成するのに、ガラス織布４の表側と裏側の両方に樹脂層３、５を形成する場合を例に示したが、例えば、表側と裏側の一方のみに樹脂層を形成してもよい。
【００２５】
不燃性シートの厚み寸法や構成樹脂材料の種別等の具体的構成、及び、ガラス織布４の織密度や糸種等の具体的構成は、前述の実施形態で説明したものに限らず、種々の構成変更が可能である。
【産業上の利用可能性】
【００２６】
本発明に係る不燃性シートは、不燃性と引き裂き強度の両方が要求される各種物品の構成材として好適に用いることができる。
【符号の説明】
【００２７】
４              ガラス織布
４ａ            経糸
４ｂ            緯糸
α              交差角度
【図１】
0005988016.tif 000002
【図２】
0005988016.tif 000003
【図３】
0005988016.tif 000004